(57)【特許請求の範囲】
【請求項１】
結晶性樹脂からなる基材と、
前記基材上に直接成長した金属酸化物からなるナノワイヤと
を備えたナノワイヤ付きフィルムであって、
前記基材の表面に、大きさが２〜１００ｎｍで、深さが５〜３０ｎｍの微細な凹凸構造が形成され、該凹凸構造から前記ナノワイヤが直接成長している、ナノワイヤ付きフィルム。
【請求項２】
前記結晶性樹脂は、ポリイミドまたはポリエステルからなる、請求項１に記載のナノワイヤ付きフィルム。
【請求項３】
前記ナノワイヤは、酸化亜鉛または酸化チタンからなる、請求項１または２に記載のナノワイヤ付きフィルム。
【請求項４】
結晶性樹脂からなる基材を用意する工程（ａ）と、
前記基材の表面に、大きさが２〜１００ｎｍで、深さが５〜３０ｎｍの微細な凹凸構造を形成する工程（ｂ）と、
前記基材を水熱合成溶液に浸漬させて、金属酸化物からなるナノワイヤを、前記基材の表面に形成した前記凹凸構造の上に直接成長させる工程（ｃ）と
を含むナノワイヤの製造方法。
【請求項５】
前記工程（ｂ）は、前記基材を表面処理する工程からなる、請求項４に記載のナノワイヤの製造方法。
【請求項６】
前記結晶性樹脂は、ポリイミドまたはポリエステルからなる、請求項４または５に記載のナノワイヤの製造方法。
【請求項７】
前記ナノワイヤは、酸化亜鉛または酸化チタンからなる、請求項４〜６の何れかに記載のナノワイヤの製造方法。
【発明の詳細な説明】
【技術分野】
【０００１】
本発明は、基材上にナノワイヤが成長したナノワイヤ付きフィルム、及び基材上へのナノワイヤの製造方法に関する。
【背景技術】
【０００２】
酸化亜鉛等の金属酸化物からなるナノワイヤ（ナノロッド）の製造方法として、化学気相法、レーザー堆積法、水熱合成法など、様々な方法が知られている。
【０００３】
これらのうち、水熱合成法は、比較的簡単にナノワイヤを製造することができる。例えば、特許文献１には、表面にシード層が形成された基材を、硝酸亜鉛とヘキサメチレンテトラミンとを混合した水溶液に浸漬して、３０℃〜１００℃の温度で、酸化亜鉛ナノワイヤを成長させる方法が開示されている。
【先行技術文献】
【特許文献】
【０００４】
【特許文献１】特開２０１１−３６９９５号公報
【発明の概要】
【発明が解決しようとする課題】
【０００５】
従来のナノワイヤの製造方法は、例外なく、基材の上に、予め、ナノワイヤを成長させるためのシード層を形成する必要があった。そのため、製造コストが高くなるという問題があった。また、シード層上に成長したナノワイヤを剥離回収する際、ナノワイヤにシード層の不純物が混入するという問題があった。
【０００６】
然るに、今まで、基材上にシード層を形成することなく、直接ナノワイヤを成長させる方法はなかった。従来技術においては、余計な粉末層の形成、並びに粉末の落下及びスキージにおける非効率的な作動を改善する方法については何ら提言が行われていない。
【０００７】
本発明は、かかる点に鑑みてなされたもので、その主な目的は、基材上にナノワイヤが直接成長したナノワイヤ付きフィルム、及び基材上に直接ナノワイヤを成長させるナノワイヤの製造方法を提供することにある。
【課題を解決するための手段】
【０００８】
本発明に係るナノワイヤ付きフィルムは、結晶性樹脂からなる基材と、基材上に直接成長した金属酸化物からなるナノワイヤとを備え、基材の表面に、微細な凹凸構造が形成され、この凹凸構造からナノワイヤが直接成長している、
本発明に係るナノワイヤの製造方法は、結晶性樹脂からなる基材を用意する工程（ａ）と、基材の表面に、微細な凹凸構造を形成する工程（ｂ）と、基材を水熱合成溶液に浸漬させて、金属酸化物からなるナノワイヤを、基材の表面に形成した凹凸構造の上に直接成長させる工程（ｃ）とを含む。
【発明の効果】
【０００９】
本発明によれば、基材上にナノワイヤが直接成長したナノワイヤ付きフィルム、及び基材上に直接ナノワイヤを成長させるナノワイヤの製造方法を提供することができる。
【図面の簡単な説明】
【００１０】
【図１】図１（Ａ）、（Ｂ）は、ナノワイヤが成長した試料の明視野−走査透過型電子顕微鏡写真である。
【図２】図２（Ａ）は、ナノワイヤが成長した試料のエネルギー分散型Ｘ線分析による元素分析を行った結果を示したグラフで、図２（Ｂ）は、元素分析を行った試料の断面の走査透過型電子顕微鏡写真である。
【図３】ＺｎＯナノワイヤが成長した試料の断面の走査透過型電子顕微鏡写真である。
【図４】図４（Ａ）〜（Ｄ）は、ＺｎＯナノワイヤの製造方法を示した工程図である。
【図５】ポリイミドフィルムを固定する治具の断面図である。
【発明を実施するための形態】
【００１１】
本発明を説明する前に、本発明を想到するに至った経緯を説明する。
【００１２】
本願発明者は、シリコンウエハを基材に用いて、この基材上にナノワイヤを成長させる技術の開発を行っていた。なお、シード層は、シリコンウエハの表面に、クロムをスパッタ蒸着して形成していた。
【００１３】
しかしながら、シリコンウエハは高価なため、製造コストを低減する目的で、樹脂フィルム（ポリイミド）を基材に用いて、この基材上にナノワイヤを成長させる技術の検討を行った。
【００１４】
しかしながら、樹脂フィルム上に、直接、クロムをスパッタ蒸着してシード層を形成することは難しいため、樹脂フィルム上に、スパッタ蒸着でシリコン酸化膜を形成し、このシリコン酸化膜上に、クロムをスパッタ蒸着してシード層を形成する必要があった。そのため、シリコン酸化膜の形成プロセスが新たに加わるため、製造コストの低減には至らなかった。
【００１５】
そこで、本願発明者等は、樹脂フィルム上に、シード層を形成することなく、直接ナノワイヤを成長させることができないかと考えた。
【００１６】
本願発明者等は、長年、樹脂フィルムに表面処理を施して、表面状態を変えることによって、母材とは異なる機能を付与する技術（表面改質技術）の研究を行っていた。例えば、樹脂フィルムに表面処理を施すことによって、樹脂フィルム上に形成する膜との密着性を向上させる技術の開発を行っていた。
【００１７】
本願発明者等は、この表面改質技術に着目した。すなわち、表面改質技術を利用することによって、樹脂フィルムの表面に、ナノワイヤを成長させるようなシード性を発現させることができないかと考えた。例えば、樹脂フィルムに表面処理を施して、樹脂フィルムの表面に何らかの活性化を付与することによって、この活性化した状態が、ナノワイヤ成長の核になる可能性があると考えた。
【００１８】
そこで、本願発明者等は、結晶性の樹脂材料であるポリイミドフィルムを用いて、実験を行った。具体的には、ポリイミドフィルム（東レ・デュポン製「カプトンＶ」）に表面処理を施した後、このポリイミドフィルムを、硝酸亜鉛（Ｚｎ（ＮＯ３）２／６Ｈ２Ｏ）と、ヘキサメチレンテトラミン（Ｃ６Ｈ１２Ｎ４）とを混合した水溶液に浸漬して、酸化亜鉛（ＺｎＯ）のナノワイヤを成長させた。なお、ここで用いた水熱合成法によるナノワイヤの成長は、公知の方法を用いた。
【００１９】
表面処理の条件を種々変えて実験を行ったところ、ある条件で表面処理を施したポリイミドフィルムの表面に、直接、ＺｎＯナノワイヤが成長しているという驚くべき事実を発見した。
【００２０】
図１（Ａ）、（Ｂ）は、ナノワイヤが成長した試料の明視野−走査透過型電子顕微鏡（ＢＦ−ＳＴＥＭ）写真で、図１（Ａ）は平面写真、図１（Ｂ）は断面写真である。
【００２１】
図１（Ａ）、（Ｂ）に示すように、ポリイミドフィルム１０上に、柱状のナノワイヤが成長しているのが確認できる。
【００２２】
また、図２（Ａ）は、図２（Ｂ）に示すように、ナノワイヤが成長した試料の断面の領域Ａを、矢印Ｐの方向に沿って、エネルギー分散型Ｘ線分析（ＥＤＸ）による元素分析を行った結果を示したグラフである。ここで、図２（Ｂ）において、符号１０はポリイミドフィルム、符号２０は成長したナノワイヤを示す。また、図２（Ａ）において、矢印Ｑで示した位置が、ポリイミドフィルム１０とナノワイヤ２０の界面を示す。
【００２３】
図２（Ａ）に示ように、ナノワイヤ２０が存在する領域において、亜鉛（Ｚｎ）、及び酸素（Ｏ）が存在していることが分かる。一方、ポリイミドフィルム１０が存在する領域においては、炭素（Ｃ）、及び窒素（Ｎ）が存在していることが分かる。なお、界面Ｑの近傍において、上記以外の元素は検出されていない。この分析結果から、ポリイミドフィルム１０の上に、ＺｎＯナノワイヤ２０が直接成長していることが分かる。
【００２４】
ところで、表面処理を施したポリイミドフィルム１０には、ＺｎＯナノワイヤが成長したのに対し、表面処理を施さなかったポリイミドフィルム１０には、ＺｎＯナノワイヤが全く成長しなかったという事実から、次のことが考えられる。
【００２５】
すなわち、ポリイミドフィルム１０に表面処理を施すことによって、ポリイミドフィルム１０の表面が、ＺｎＯナノワイヤが成長できるような状態に変化していると考えられる。
【００２６】
そこで、表面処理の条件を種々変えて行った実験において、ポリイミドフィルム１０の上にＺｎＯナノワイヤが成長した試料の断面を、走査透過型電子顕微鏡を用いてさらに詳しく調べた。その結果、図３に示すように、ＺｎＯナノワイヤが成長した試料では、ポリイミドフィルム１０の表面に、微細な凹凸構造１０Ａが形成されていることが分かった。
【００２７】
一方、表面処理を行っても、ポリイミドフィルム１０の表面に、微細な凹凸構造１０Ａが形成されていない試料では、ＺｎＯナノワイヤが成長していないことが分かった。
【００２８】
すなわち、詳しいメカニズムは明らかではないが、ポリイミドフィルム１０の表面に形成された微細な凹凸構造１０Ａが、従来のシード層のように、ナノワイヤが成長する核の役目を果たしていると考えられる。
【００２９】
なお、従来のシード層において、シード層の形成条件や、ナノワイヤの成長条件を変えることによって、ナノワイヤの成長状態が変わるように、本発明の微細な凹凸構造１０Ａにおいても、微細な凹凸構造１０Ａの形成条件や、ナノワイヤの成長条件を変えることによって、ナノワイヤの成長状態は変わる。
【００３０】
従って、微細な凹凸構造１０Ａの形状は、要求されるナノワイヤの仕様に応じて適宜決めればよいが、大きさがマイクロメータ以下で、深さがナノメータレベルの形状に形成することが好ましい。典型的には、微細な凹凸構造１０Ａは、大きさが２〜１００ｎｍで、深さが５〜３０ｎｍに形成されていることが好ましい。
【００３１】
本実施形態において、予めポリイミドフィルム１０の表面に微細な凹凸構造１０Ａを形成することによって、ポリイミドフィルム１０上に直接ＺｎＯナノワイヤを形成することが可能となる。
【００３２】
以上、説明したように、本実施形態におけるナノワイヤ付きフィルムは、結晶性樹脂からなるポリイミドフィルム（基材）１０と、ポリイミドフィルム１０の上に直接成長したＺｎＯナノワイヤとを備え、ポリイミドフィルム１０の表面に、微細な凹凸構造１０Ａが形成されている。ここで、微細な凹凸構造１０Ａは、大きさがマイクロメータ以下で、深さがナノメータレベルの形状に形成されていることが好ましい。また。ポリイミドフィルム１０の表面に、ポリイミドフィルムの粒界が析出していることが好ましい。これにより、ＺｎＯナノワイヤを安定して成長させることができる。
【００３３】
本実施形態によれば、結晶性樹脂からなるポリイミドフィルム１０の上に、直接ＺｎＯナノワイヤを成長させることができるため、製造コストの低減を図ることができる。また、ＺｎＯナノワイヤには、従来のシード層からの拡散による不純物が存在しないため、不純物のないＺｎＯナノワイヤを剥離回収することができる。
【００３４】
本実施形態におけるＺｎＯナノワイヤは、図４（Ａ）〜（Ｄ）に示す工程により製造することができる。
【００３５】
まず、図４（Ａ）に示すように、結晶性樹脂からなるポリイミドフィルム１０を用意する。ポリイミドフィルム１０の厚みは、例えば、５０〜５００μｍである。
【００３６】
次に、図４（Ｂ）に示すように、ポリイミドフィルム１０を表面処理する。なお、表面処理は、ポリイミドフィルム１０の表面に、微細な凹凸構造１０Ａが形成される条件で行えばよい。なお、図４（Ｂ）に示した凹凸構造１０Ａは、実際の寸法を示すものではない。ここで、微細な凹凸構造１０Ａは、大きさがマイクロメータ以下で、深さがナノメータレベルの形状に形成されていることが好ましい。
【００３７】
次に、図４（Ｃ）に示すように、ポリイミドフィルム１０を、容器３０に入れられた水熱合成溶液４０に浸漬させて、ポリイミドフィルム１０上に、ＺｎＯナノワイヤを直接成長させる。なお、ポリイミドフィルム１０は非常に薄いので、治具５０に固定した状態で、水熱合成溶液４０に浸漬させることが好ましい。具体的には、図５に示すように、ポリイミドフィルム１０をスライドガラス５２、５２で押さえ、このスライドガラス５２、５２を、ガラス板５１、５１で挟み込んで固定し、これを、ステンレス板５３に載せた状態で、水熱合成溶液４０に浸漬させる。
【００３８】
水熱合成溶液４０は、例えば、硝酸亜鉛（Ｚｎ（ＮＯ３）２／６Ｈ２Ｏ）と、ヘキサメチレンテトラミン（Ｃ６Ｈ１２Ｎ４）とを混合した水溶液を用いることができる。なお、水熱合成溶液４０の濃度や、混合比、温度、浸漬時間等は、要求されるＺｎＯナノワイヤの仕様に応じて、適宜決めればよい。
【００３９】
ポリイミドフィルム１０を水熱合成溶液４０に所定時間浸漬した後、ＺｎＯナノワイヤが成長したポリイミドフィルム１０を洗浄、乾燥することによって、図４（Ｄ）に示すように、ＺｎＯナノワイヤ２０付きフィルムが得られる。
【００４０】
以上、本発明を好適な実施形態により説明してきたが、こうした記述は限定事項ではなく、もちろん、種々の改変が可能である。
【００４１】
例えば、上記実施形態では、ポリイミドフィルム１０を基材に用いて、この基材上にＺｎＯナノワイヤを成長させたが、これに限定されず、結晶性樹脂からなる基材であればよい。結晶性樹脂としては、例えば、ポリエステル等を用いることができる。
【００４２】
また、上記実施形態では、ポリイミドフィルム１０上にＺｎＯナノワイヤ２０を成長させたが、これに限定されず、酸化チタン（ＴｉＯ）等の他の金属酸化物からなるナノワイヤを成長させることができる。
【符号の説明】
【００４３】
１０      ポリイミドフィルム（基材）
１０Ａ    微細な凹凸構造 
２０      ＺｎＯナノワイヤ 
３０      容器 
４０      水熱合成溶液 
５０      治具 
【要約】
【課題】基材上にナノワイヤが直接成長したナノワイヤ付きフィルム、及び基材上に直接ナノワイヤを成長させるナノワイヤの製造方法を提供する。
【解決手段】ナノワイヤ付きフィルムは、結晶性樹脂からなる基材１０と、基材上に直接成長した金属酸化物からなるナノワイヤ２０とを備え、基材の表面に、微細な凹凸構造１０Ａが形成され、該凹凸構造からナノワイヤが直接成長している。
【選択図】図４【図１】
0006724265.tif 000002
【図２】
0006724265.tif 000003
【図３】
0006724265.tif 000004
【図４】
0006724265.tif 000005
【図５】
0006724265.tif 000006